(57)【要約】  本発明は、潤滑剤（４）に関し、好ましくは、パラフィン油、エステル油、ポリイソブチレン、ピロリン酸塩、第６族二硫化物、及び黒鉛を含む潤滑剤（４）に関する。さらに、本発明は、潤滑剤の使用、及び潤滑剤（４）を使用してマグネシウム合金管（１）を製造する方法に関する。【選択図】図１
2021524510.tif 000002
【特許請求の範囲】
【請求項１】
以下を含む潤滑剤（４）：
−  少なくとも４５重量％のパラフィン油、
−  ８重量％未満のピロリン酸塩又は三リン酸塩、特にピロリン酸又は三リン酸の金属塩、
−  ６重量％超の第６族二硫化物又は二セレン化物、
−  最大２７．５ｗｔ％の黒鉛。
【請求項２】
前記パラフィン油が４５重量％〜５５重量％の潤滑剤の質量分率に相当する、請求項１に記載の潤滑剤。
【請求項３】
前記ピロリン酸塩又は三リン酸塩が４重量％〜６重量％の潤滑剤の質量分率に相当する、請求項１又は２に記載の潤滑剤。
【請求項４】
前記第６族二硫化物又は二セレン化物が８重量％〜１２重量％の潤滑剤の質量分率に相当する、請求項１〜３の一項に記載の潤滑剤。
【請求項５】
前記黒鉛が２２．５重量％〜２７．５重量％の潤滑剤の質量分率に相当する、請求項１〜４の一項に記載の潤滑剤。
【請求項６】
前記ピロリン酸塩又は三リン酸塩、前記第６族二硫化物又は二セレン化物、及び前記黒鉛が、合わせて、３５重量％〜４５重量％の潤滑剤の質量分率に相当する、請求項１〜５の一項に記載の潤滑剤。
【請求項７】
前記ピロリン酸塩又は三リン酸塩が１μｍ〜５μｍの範囲の直径中央値（Ｄ５０）を有する固体粒子の形態で潤滑剤に含まれ；及び／又は前記第６族二硫化物又は二セレン化物が１μｍ〜２μｍの範囲の直径中央値（Ｄ５０）を有する固体粒子の形態で潤滑剤に含まれ；及び／又は前記黒鉛が４μｍ〜５μｍの範囲の直径中央値（５０）を有する固体粒子の形態で潤滑剤に含まれる、請求項１〜６の一項に記載の潤滑剤。
【請求項８】
前記潤滑剤がエステル油をさらに含み、該エステル油が６重量％〜９重量％の範囲の潤滑剤の質量分率に相当する、請求項１〜７の一項に記載の潤滑剤。
【請求項９】
前記潤滑剤がポリブチレンをさらに含み、該ポリブチレンが１重量％〜４重量％の範囲の潤滑剤の質量分率に相当する、請求項１〜８の一項に記載の潤滑剤。
【請求項１０】
押出プロセスにおける、特にマグネシウム合金管（１）を押し出すための、請求項１〜９の一項に記載の潤滑剤（４）の使用。
【請求項１１】
前記押出プロセスが、マグネシウム合金管（１）の押し出しに関連する、請求項１０に記載の使用。
【請求項１２】
前記マグネシウム合金管（１）が、ステントを形成するためのブランクを形成する、請求項１１に記載の使用。
【請求項１３】
前記押出プロセスが、直接又は間接管状衝撃押出プロセスである、請求項１０〜１２に記載の使用。
【請求項１４】
マグネシウム合金管（１）の製造方法であって、ダイ（２）及びパンチ（３）を使用してマグネシウム合金を押し出してマグネシウム合金管（１）を形成する、並びに、前記ダイ（２）の表面（２０ａ）及び／又は前記パンチ（３）の表面（３ａ）を請求項１〜９の一項に記載の潤滑剤（４）で潤滑する、上記方法。
【請求項１５】
押し出されたマグネシウム合金管（１）をさらに処理してステントを形成する、請求項１４に記載の方法。
【発明の詳細な説明】
【技術分野】
【０００１】
本発明は、特に直接又は間接管状衝撃押出プロセスで使用するための、特にマグネシウム合金管を製造するための、潤滑剤に関する。
【背景技術】
【０００２】
直接管状衝撃押出プロセスでは、金属がパンチによってダイに押し込まれ、中空管を形成する。
【０００３】
工具、すなわちダイとパンチを保護するために、ダイの内側とパンチの外側に潤滑剤が塗布される。
【０００４】
しかし、特に脆性鋳造合金、特にマグネシウム合金などの押し出しが困難な合金で形成され、比較的小さな潤滑ギャップを有して最終的な管の幾何学的形状と公差とを有する部品を押し出す場合は、押出工具を保護し、押し出される合金の純度を維持するために適切な潤滑剤を使用しなければならない。これは、インプラントが押出合金から製造され、特定の程度の生体適合性を必要とし、且つ、押出プロセス又は他のプロセスによって導入される毒性又は刺激性の不純物を許容しない場合に、特に重要である。
【０００５】
Ｍａｔｅｒｉａｌｓ  Ｓｃｉｅｎｃｅ  ａｎｄ  Ｅｎｇｉｎｅｅｒｉｎｇ：Ｃ，ｖｏｌ．３３，８，４７４６−４７５０頁には、Ｍｇ管の押出プロセスが開示されている。Ｍａｔｅｒｉａｌｓ  Ｔｒａｎｓａｃｔｉｏｎｓ，ｖｏｌ．４５，９，２００４年，２８３８−２８４４頁には、マグネシウム合金の温間鍛造（ｗａｒｍ  ｆｏｒｇｉｎｇ）の方法が開示されている。米国特許第２４８６１３０号には、マグネシウム及びマグネシウム合金を成形するための潤滑剤が開示されている。
【発明の概要】
【発明が解決しようとする課題】
【０００６】
したがって、本発明によって解決されるべき問題は、脆性鋳造合金、特にマグネシウム合金を押し出すための押出プロセスでの使用（特にステントなどの移植可能な医療用インプラントのブランクとして使用できるマグネシウム合金管を製造するための押出プロセスでの使用）に特に適合した潤滑剤を提供することである。このようなステントは、血管形成術として示される手順で使用して、処置中に広げられた患者の血管が開いたままであることを確実にすることができる。
【課題を解決するための手段】
【０００７】
この問題は、本明細書で示唆される特徴を有する潤滑剤によって解決される。本発明のさらなる態様は、潤滑剤の使用及び潤滑剤を含む方法に関する。
【０００８】
本明細書で示唆されるように本発明によれば、以下を含む潤滑剤が開示される：
−  パラフィン油、
−  ピロリン酸塩又は三リン酸塩、
−  第６族二硫化物又は二セレン化物、
−  黒鉛。
【０００９】
本明細書で示唆されるピロリン酸塩又は三リン酸塩は、好ましくはピロリン酸又は三リン酸の金属塩であり、好ましくは一価、二価及び三価の金属である。
【００１０】
本明細書で示唆される潤滑剤は、好ましくは少なくとも以下を含む：
−  少なくとも４５重量％のパラフィン油、
−  ８重量％未満のピロリン酸塩又は三リン酸塩、特にピロリン酸又は三リン酸の金属塩、
−  ６重量％超の第６族二硫化物又は二セレン化物、
−  最大２７．５ｗｔ％の黒鉛。
【００１１】
本発明による潤滑剤の実施形態によれば、前記パラフィン油は、４５重量％〜５５重量％、さらに４７重量％〜５２重量％の潤滑剤の質量分率に相当する。一実施形態では、パラフィン油は、特に５０重量％の潤滑剤の質量分率に相当する。パラフィン油は、好ましくは、高分子脂肪族の飽和炭素水和物を含むか、又はそれからなる。パラフィン油の典型的な例は、製造元Ｐａｒａｆｌｕｉｄ  Ｍｉｎｅｒａｌｏｅｌｇｅｓｅｌｌｓｃｈａｆｔ  ｍｂＨのＷｅｉｓｓｏｅｌ  Ｔｙｐｅ  ＰＬ４２０などとして得ることができる。
【００１２】
さらに、一実施形態では、パラフィン油は、９０ｃＳｔ［センチストークス］〜１００ｃＳｔ、特に４０℃の温度で１００ｃＳｔの粘度を有してもよい。
【００１３】
特に、パラフィン油は、工具内で摩擦を引き起こす物同士の摩擦を低減し、パラフィン油の粘稠性が特に本質的に潤滑剤の最終粘度を決定する。
【００１４】
さらに、一実施形態によれば、前記ピロリン酸塩又は三リン酸塩は、４．０重量％〜６．０重量％、好ましくは４．５重量％〜５．５重量％の潤滑剤の質量分率に相当する。一実施形態では、ピロリン酸塩又は三リン酸塩は、特に５重量％の潤滑剤の質量分率に相当する。ピロリン酸塩又は三リン酸塩の好ましい実施形態は、ピロリン酸亜鉛、ピロリン酸ストロンチウム、及び三リン酸カルシウムである。特に、ピロリン酸亜鉛は高温の固体潤滑剤として機能し、さらに、耐圧性の高い耐荷重性離型剤として機能し、工具と半製品（工具のマグネシウム合金ブランクなど）との相互作用を最小限に抑え、摩擦も最小限に抑える。
【００１５】
さらに、一実施形態によれば、前記第６族二硫化物又は二セレン化物は、８重量％〜１２重量％、好ましくは９重量％〜１１重量％潤滑剤の質量分率に相当する。一実施形態では、第６族の二硫化物又は二セレン化物は、特に１０重量％の潤滑剤の質量分率に相当する。好ましい実施形態では、第６族二硫化物又は二セレン化物は、二硫化モリブデン、二セレン化モリブデン、二硫化タングステン及び二セレン化タングステンを含む。第６族元素は、クロム、モリブデン、タングステンから選択される元素の周期表の第６族の化学元素でなければならない。放射性元素のシーボーギウムは、組み込まれていないことを前提としている。特に、二硫化モリブデンは、約３２０℃までの低温で固体潤滑効果を提供する。上記の温度を超えると、ＭｏＯｘ（特にＭｏＯ３）及びＳＯ２は、分離効果と潤滑効果とを有するガスポケットの形態で生成される。特に、一実施形態では、二硫化モリブデン粒子の最大粒子サイズ（すなわち、直径）は７μｍであり、これは、１５μｍ〜８０μｍの範囲の非常に小さな潤滑ギャップの場合にも高い潤滑効果をもたらすことを意味する。
【００１６】
さらに、一実施形態によれば、前記グラファイトは、２２．５重量％〜２７．５重量％、好ましくは２４重量％〜２６重量％の潤滑剤の質量分率に相当する。一実施形態では、グラファイトは、特に２５重量％の潤滑剤の質量分率に相当する。特に、グラファイトは、中温用の分離手段及び摩擦低減固体潤滑剤として機能する。特に、一実施形態では、グラファイト粒子の粒子サイズは１２μｍよりも小さく、これは、潤滑ギャップが非常に小さい場合にも潤滑効果をもたらす。特に好ましい実施形態では、グラファイト粒子の粒子サイズは９μｍよりも小さい。より好ましい実施形態では、グラファイト粒子の粒子サイズは、粒子の９０％が９μｍより小さく、粒子の５０％が５μｍより小さく、粒子の１０％が２μｍより小さいというサイズ分布を示す。このような分布により、管押出プロセス中の摩擦を最小限に抑えることができ、粘度は依然として十分に高く、押出工具に対して十分な濡れ性が得られることが見出された。
【００１７】
さらに、一実施形態によれば、前記ピロリン酸塩又は三リン酸塩、前記第６族二硫化物又は二セレン化物、及び前記黒鉛は、合わせて、３５重量％〜４５重量％、特に３９．２重量％〜４１重量％、特に４０重量％の潤滑剤の質量分率に相当する。
【００１８】
さらに、一実施形態によれば、本明細書に記載されている前記ピロリン酸塩又は三リン酸塩、好ましくはピロリン酸亜鉛は、１μｍ〜５μｍの範囲の直径中央値（Ｄ５０）を有する固体粒子の形態で潤滑剤に含まれる。さらに、一実施形態によれば、本明細書に記載されている前記第６族二硫化物又は二セレン化物、好ましくは二硫化モリブデンは、１μｍ〜２μｍの範囲の直径中央値（Ｄ５０）を有する固体粒子の形態で潤滑剤に含まれる。さらに、一実施形態では、前記黒鉛は、４μｍ〜５μｍの範囲の直径中央値（５０）を有する固体粒子の形態で潤滑剤に含まれる。
【００１９】
前記の直径の中央値（Ｄ５０）は、母集団の半分がこの点より上に存在し（すなわち、直径が大きい）、母集団の半分がこの点より下に存在する（すなわち、直径が小さい）値として定義される。粒子サイズ分布の場合、中央値はＤ５０と呼ばれる。
【００２０】
さらに、一実施形態によれば、潤滑剤は、エステル油をさらに含み、好ましくは、エステル油は、６重量％〜９重量％、好ましくは７重量％〜８重量％の範囲の潤滑剤の質量分率に相当する。特に、一実施形態では、エステル油は７．５重量％の潤滑剤の質量分率に相当する。特に、エステル油は工具表面に対して腐食抑制剤として作用する。エステル油は、モノ、ジ、トリ、又は複数のエステルであり、後者の３つは、エステルカルボニル基間の短い、好ましくは１〜６個の炭素原子の長さの炭化水素ブリッジを介して、エステル酸素原子へのより長い（４個を超える炭素原子）分岐又は非分岐、置換又は非置換、飽和又は不飽和の炭化水素鎖結合で連結されている。好ましくは、炭化水素鎖は、非分岐で、非置換であり、飽和している。さらに、一実施形態では、エステル油は、４０℃で、３０ｃＳｔ〜３６ｃＳｔの範囲の粘度、特に３３ｃＳｔの粘度を有する。
【００２１】
さらに、一実施形態によれば、潤滑剤はポリブチレンをさらに含み、好ましくは、ポリブチレンは１重量％〜４重量％、好ましくは２重量％〜３重量％の範囲の潤滑剤の質量分率に相当する。一実施形態では、ポリブチレンは、特に２．５重量％の潤滑剤の質量分率に相当する。
【００２２】
特に、一実施形態によれば、ポリブチレンは、１００℃で、２７０ｃＳｔ〜３３０ｃＳｔの範囲の粘度、特に３００ｃＳｔの粘度を有する。
【００２３】
また、式Ｈ−（Ｃ４Ｈ８）ｎ−Ｈのポリブチレンは、好ましくは４〜２０の範囲のｎを有する。
【００２４】
さらに、ポリブチレンは、潤滑剤の動的粘度に特に寄与し、これは、６０００Ｐａｓ〜２５０００Ｐａｓの範囲であってもよく、工具及び押し出されるマグネシウム合金に対して良好な濡れ性をもたらす。さらに、ポリブチレンは、工具及び押し出される合金の剪断強度及びグライディング効果を改善する。
【００２５】
特に、本発明は、ステント製造に使用されるマグネシウム合金などの合金が、通常２５０℃を超える成形温度を必要とし、特定の合金では４３０℃に達する可能性があるという事実に基づいている。これらの場合、適切な潤滑剤を使用しない押出プロセスでは、荷重限界を超えることにより、押出工具が破壊されることがよくある。
【００２６】
本発明の好ましい実施形態では、潤滑剤は、
−  ４５重量％〜５５重量％のパラフィン油、
−  ６．０重量％〜９．０重量％のエステル油、
−  ４．０重量％〜６．０重量％の本明細書に記載されているピロリン酸塩又は三リン酸塩、
−  ８重量％〜１２重量％の本明細書に記載されている第６族二硫化物又は二セレン化物、
−  ２２．５重量％〜２７．５重量％の黒鉛、
−  １重量％〜４重量％のポリブチレン、
から構成される（但し、ピロリン酸亜鉛、二硫化モリブデン及び黒鉛の量は、４５％を超えず、好ましくは３５重量％〜４５重量％の範囲であるという条件であり、さらにすべての成分が合計で１００重量％になるという条件である）。
【００２７】
本発明のさらに好ましい実施形態では、潤滑剤は、
−  ４７重量％〜５２重量％のパラフィン油、
−  ７．０重量％〜８．０重量％のエステル油、
−  ４．５重量％〜５．５重量％の本明細書に記載されているピロリン酸塩又は三リン酸塩、
−  ９重量％〜１１重量％の本明細書に記載されている第６族二硫化物又は二セレン化物、
−  ２４重量％〜２６重量％の黒鉛、
−  ２重量％〜３重量％のポリブチレン、
から構成される（但し、ピロリン酸亜鉛、二硫化モリブデン及び黒鉛の量は、４５％を超えず、好ましくは３５重量％〜４５重量％の範囲であるという条件であり、さらにすべての成分が合計で１００重量％になるという条件である）。
【００２８】
本発明の好ましい実施形態では、潤滑剤は、
−  ４５重量％〜５５重量％のパラフィン油、
−  ６．０重量％〜９．０重量％のエステル油、
−  ４．０重量％〜６．０重量％のピロリン酸亜鉛、
−  ８重量％〜１２重量％の二硫化モリブデン、
−  ２２．５重量％〜２７．５重量％の黒鉛、
−  １重量％〜４重量％のポリブチレン、
から構成される（但し、ピロリン酸亜鉛、二硫化モリブデン及び黒鉛の量は、４５％を超えず、好ましくは３５重量％〜４５重量％の範囲であるという条件であり、さらにすべての成分が合計で１００重量％になるという条件である）。
【００２９】
本発明のさらに好ましい実施形態では、潤滑剤は、
−  ４７重量％〜５２重量％のパラフィン油、
−  ７．０重量％〜８．０重量％のエステル油、
−  ４．５重量％〜５．５重量％のピロリン酸亜鉛、
−  ９重量％〜１１重量％のモリブデン、
−  ２４重量％〜２６重量％の黒鉛、
−  ２重量％〜３重量％のポリブチレン、
から構成される（但し、ピロリン酸亜鉛、二硫化モリブデン及び黒鉛の量は、４５％を超えず、好ましくは３５重量％〜４５重量％の範囲であるという条件であり、さらにすべての成分が合計で１００重量％になるという条件である）。
【００３０】
本発明による潤滑剤は、広範囲の温度にわたって潤滑を提供するように特に調整された液体及び固体成分を含むので、そのような用途によく適している。さらに、潤滑剤は特に金属添加剤（例えば、熱を放散するため）を含まないので、押し出される合金の純度を維持することができる。
【００３１】
さらに、本発明による潤滑剤は、特にマグネシウム合金が押し出される場合に、直接又は間接管状衝撃押出プロセスに関して、いくつかの重要な利点を示す。その潤滑剤は、押し出されるマグネシウム合金ブランクの表面に関して、優れた濡れ性を備えている。さらに、潤滑剤の粘稠性により、好ましくは工具鋼で作られている押出工具のダイ及びパンチへの容易な塗布が可能になる。さらに、特に、本発明による潤滑剤は、マグネシウム合金管の表面との化学的相互作用が最小である。さらに、潤滑剤は、工具の深刻なコーキングを引き起こさないため、押し出し後の押出工具（ダイとパンチ）の機械的洗浄が容易になる。
【００３２】
さらに、潤滑剤は、特に、押し出し中に形成される管の管壁内に拡散する元素／物質を含有せず、これは、最終的なマグネシウム合金管の生体適合性を維持するのに役立つ。
【００３３】
さらに、特に、潤滑剤は、特に液体成分と固体成分の特定の比率により、ガスポケット潤滑効果を提供するために、押し出し中にガスを発生するように構成される。さらに、特に、固体潤滑剤成分の粒子サイズが小さいため、潤滑ギャップ（ブランクと工具表面の間の距離）が小さい場合でも潤滑効果がある。
【００３４】
最後に、特に、本発明による潤滑剤には、硬質セラミック粒子（例えば、窒化ホウ素又はコランダム）などの研磨成分が好ましくは存在しないため、工具摩耗の増加を引き起こさない。
【００３５】
本発明のさらなる態様によれば、特にマグネシウム合金管を押し出すための、押出プロセス（特に直接又は間接管状衝撃押出プロセス）における本発明による潤滑剤の使用が開示される。
【００３６】
使用の一実施形態によれば、マグネシウム合金管は、ステント、特に生分解性ステント及び／又は薬剤溶出性ステントを形成するためのブランクを形成する。
【００３７】
使用のさらなる一実施形態によれば、押出プロセスは、例えばダイ及びパンチを使用する直接管状衝撃押出プロセスである。
【００３８】
本発明のさらに別の態様によれば、ダイ及びパンチを含む工具を用いてマグネシウム合金管を製造する方法が開示され、ここで、マグネシウム合金は、工具を用いてマグネシウム合金管を形成するために押し出され、ダイ及び／又はパンチは、本発明による潤滑剤で潤滑される。
【００３９】
本方法の一実施形態によれば、マグネシウム合金は、直接管状衝撃押出によって押し出される。ここでは、ダイの裏側からダイの表側に延びる貫通穴を備えるダイが提供され、ダイの裏側から延びる貫通穴の第１のセクションは、一定の内径を有し、貫通穴の後続の第２のセクションは、ダイの前面の開口部に向かって先細りになり（ｔａｐｅｒ）、開口部を通して合金が押し出される（すなわち、ダイから押し出される）。
【００４０】
さらに、前記開口部から合金を押し出すために、円筒形の第２のセクションに接続された円筒形の第１のセクションを備えたパンチが提供される。ここで、パンチの第１のセクションの外径は、パンチの第２のセクションの外径よりも小さく、ダイの前記開口部の内径よりも小さく、貫通穴の前記第１のセクションの前記内径よりも小さく、特に、パンチの第２のセクションの外径は、貫通穴の第１のセクションの前記内径に対応し、その結果、パンチの第２のセクションは、貫通穴の第１のセクション内を滑ることができる。
【００４１】
さらに、本方法の一実施形態によれば、円筒形のマグネシウム合金ブランクをダイの裏側から貫通穴の中に挿入し、且つ、金属が、パンチの第２のセクションによって、パンチの第１のセクションとダイの前面の前記開口部との間に形成された円周方向のギャップに押し込まれるようにして、パンチを、第１のセクションを前方にして、ダイの裏側から貫通穴の中に移動させる。
【００４２】
このように、前記ギャップの幅は、押し出された管の壁の幅を決定し、パンチの第１のセクションの外径は、押し出された管の内径を決定する。
【００４３】
さらに、本方法の一実施形態によれば、押し出されたマグネシウム合金管をさらに処理してステントを形成する。
【００４４】
管／ステントのさらなる処理は、以下のうちの１つを含んでもよい：管を切断して複数の接続されたストラットを有するステントを形成すること、管又はストラットを化学物質でコーティングすること（特に当該化学物質は、薬物を含むか、又は薬物である）。
【００４５】
以下では、本発明の実施形態／例を、図面を参照して説明する。
【図面の簡単な説明】
【００４６】
【図１】速度混合後の本発明による潤滑剤の一例の走査型電子顕微鏡（ＳＥＭ）画像を示す。この図は、液体マトリックス（暗い背景）中の固体粒子（明るい）の均一な分布をさらに示している。
【図２】本発明による潤滑剤を用いた本発明による方法の一実施形態を示す。
【発明を実施するための形態】
【００４７】
本発明の例として、下記の潤滑剤組成物１〜４を、以下でさらに説明するプロセスで使用することができる。
組成物１：
−  パラフィン油  ４５重量％、
−  エステル油  ８重量％、
−  ピロリン酸亜鉛  ６．０重量％、
−  二硫化タングステン  １２．０重量％、
−  黒鉛  ２５．０重量％、及び
−  ポリブチレン  ４重量％。
【００４８】
組成物２：
−  パラフィン油  ５５重量％、
−  エステル油  ７．５重量％、
−  三リン酸カルシウム  ４．０重量％、
−  二硫化モリブデン  ９．０重量％、
−  黒鉛  ２２．５重量％、及び
−  ポリブチレン  ２重量％。
【００４９】
組成物３：
−  パラフィン油  ４８重量％、
−  エステル油  ８重量％、
−  ピロリン酸ストロンチウム  ５．０重量％、
−  二セレン化モリブデン  ９．０重量％、
−  黒鉛  ２６．０重量％、及び
−  ポリブチレン  ３重量％。
【００５０】
組成物４：
−  パラフィン油  ５０重量％、
−  エステル油  ７．５重量％、
−  ピロリン酸亜鉛  ５．０重量％、
−  二硫化モリブデン  １０．０重量％、
−  黒鉛  ２５．０重量％、及び
−  ポリブチレン  ２．５重量％。
【００５１】
パラフィン油として、アルカン又はｎが１８〜３２のアルカンＣｎＨ２ｎ＋２の混合物（例えば、ドイツのＰＡＲＡＦＬＵＩＤ  ＧｍｂＨのＰｈａｒｍａ  Ｗｅｉｓｓｏｅｌ  ＰＬ４２０）を含み、４０℃で１００ｃＳｔ（センチストークス）の粘度を有する水素化された完全飽和炭化水素を使用した。さらに、ピロリン酸亜鉛（Ｚｎ２Ｐ２Ｏ７）として、ドイツのＢＵＤＥＮＨＥＩＭのＺ  ３４−８０、及びピロリン酸ストロンチウムとして、Ｓｉｇｍａ  Ａｌｄｒｉｃｈの７７３９２１を使用することができる。さらに、二硫化モリブデン（ＭｏＳ２）として、例えば、オランダのＣｌｉｍａｘ  ＭｏｌｙｂｄｅｎｕｍのＭＯＬＹＳＵＬＦＩＤＥ  Ｓｕｐｅｒ  Ｆｉｎｅ  Ｇｒａｄｅを使用することができる（９８％ＭｏＳ２  Ｄ５０  １〜２μｍ）。グラファイトとして、例えば、ドイツのＧｒａｐｈｉｔ  Ｋｒｏｐｆｍｕｅｈｌ  ＧｍｂＨのＵＦ２９９，９を使用することができる（９９，５〜９９，９％Ｃ、Ｄ５０  ４〜５μｍ）。エステル油として、例えば、ドイツのＦＵＣＨＳ  Ｓｃｈｍｉｅｒｓｔｏｆｆｅ  ＧｍｂＨのＵｎｉｆｌｕｉｄ３２を使用することができる（４０°Ｃで３３ｃＳｔ［センチストークス］の粘度）。最後に、ポリブチレン（（Ｃ４Ｈ８）ｎ）として、例えば、ベルギーのＩＮＥＯＳ  ＯｌｉｇｏｍｅｒｓのＩＮＤＯＰＯＬ  Ｈ−１５を使用することができる（１００°Ｃで３００ｃＳｔの粘度）。
【００５２】
例示的な潤滑油は、黒灰色の均一なペースト液体であり、柔軟な外観を有する。
【００５３】
計算された潤滑剤の密度は１．７０ｇ／ｃｍ３であり、動的粘度の範囲は室温（２０℃〜２２℃）で６．０００＋／−２５．０００Ｐａｓである。
【００５４】
特に、図１は、速度混合後の上記の潤滑剤組成物を示している。図１から分かるように、潤滑剤は、その成分について有利な均一な分布を有している。
【００５５】
比較例
組成物５：
−  パラフィン油  ４４重量％、
−  エステル油  １０重量％、
−  ピロリン酸亜鉛  １０．０重量％、
−  二硫化モリブデン  ５．０重量％、
−  黒鉛  ２７．５重量％、及び
−  ポリブチレン  ５．０重量％。
【００５６】
組成物５は、粗い、不均一な外観を示した。材料を工具にうまく適用することができず、押出プロセスに過度の圧力が必要であった。したがって、組成物５の潤滑特性は不十分であった。
【００５７】
図２は、本発明による方法の一実施形態を示している。ここで、本発明による潤滑剤４は、特に上記の例の組成を有し、工具／ブランクを潤滑するために使用する。
【００５８】
マグネシウム合金管１を押し出すために、例えば、ＷＥ４３合金から作製されたものであって、例えば、前方中空押出プロセスにおいてそれを押し出すために、ダイ２及びパンチ３を使用する。ここで、押し出される合金と相互作用する前記ダイ２の表面２０ａ及び前記パンチ３の表面３ａを、図２に示すように潤滑剤４で潤滑する。
【００５９】
特に、ダイ２は、ダイ２の裏側２ｂからダイ２の前面２ａまで延びる貫通穴２０を備え、ここで、ダイ２の裏側２ｂから延びる貫通穴２０の第１のセクション２０１は、一定の内径Ｄ１を有し、貫通穴２０の後続の第２のセクション２０２は、ダイ２の前面２ａの開口部２０３に向かって先細りになっている（ｔａｐｅｒ）。
【００６０】
パンチ３は、パンチ３の円筒形の第２のセクション３１に接続された円筒形の第１のセクション３０を備え、ここで、パンチ３の第１のセクション３０の外径Ｄ２は、パンチ３の第２のセクション３１の外径Ｄ３よりも小さく、ダイ２の前記開口部２０３の内径Ｄ４よりも小さい。また、パンチ３の第２のセクションの３１の外径Ｄ３は、パンチ３を案内する貫通孔２０の第１セクション２０１の前記内径Ｄ１に対応している。管１を押し出すために、円筒形のマグネシウム合金ブランク５をダイ２の裏側２ｂから貫通穴２０に挿入し、且つ、マグネシウム合金５が、パンチ３の第２のセクション３１によって、パンチ３の第１のセクション３０とダイ２の前面２ａの前記開口部２０３の境界２０３ａとの間に形成された円周方向のギャップ６に押し込まれるようにして、パンチ３を、パンチ３の第１のセクション３０を前方にして、ダイ２の裏側２ｂから貫通穴２０に押し込む。
【００６１】
管１を押し出した後、さらに処理してステントを形成することができる。管／ステントのそのような処理は、以下のうちの１つを含んでもよい：管を切断して複数の接続されたストラットを有するステントを形成すること、管又はストラットを化学物質でコーティングすること（特に当該化学物質は、薬物を含むか、又は薬物である）。
【図１】
2021524510.tif 000003
【図２】
2021524510.tif 000004
【国際調査報告】
2021524510.tif 000005
2021524510.tif 000006
2021524510.tif 000007